ПАЛЛАДИЕВЫЙ ДИЗЕЛЬНЫЙ КАТАЛИЗАТОР ОКИСЛЕНИЯ

1. Композит катализатора окисления для сокращения выбросов выхлопного газа из двигателя, работающего на обедненной смеси, причем композит катализатора содержит:
подложку-носитель, имеющую длину, входной конец и выходной конец; и
материал катализатора окисления, нанесенный в виде покрытия на подложку-носитель;
где материал катализатора окисления содержит первый слой и второй слой;
где первый слой содержит первый компонент накопления кислорода, импрегнированный компонентом палладия (Pd) и вторым компонентом, содержащим один или более из магния (Mg), родия (Rh) и платины (Pt); и
где второй слой содержит компонент оксида тугоплавкого металла, импрегнированный платиной (Pt) и палладием (Pd), где соотношение Pt и Pd находится в интервале от около 0:10 до около 10:0.
2. Композит катализатора окисления по п. 1, где первый слой представляет собой нижний слой, нанесенный в виде покрытия на подложку-носитель, а второй слой представляет собой верхний слой, нанесенный в виде покрытия на по меньшей мере часть первого слоя.
3. Композит катализатора окисления по п. 1, где второй слой представляет собой нижний слой, нанесенный в виде покрытия на подложку-носитель, а первый слой представляет собой верхний слой, нанесенный в виде покрытия на по меньшей мере часть второго слоя.
4. Композит катализатора окисления по п. 1, где первый компонент накопления кислорода и компонент оксида тугоплавкого металла смешаны и в форме смешанного слоя, нанесенного в виде покрытия на подложку-носитель.
5. Композит катализатора окисления по п. 1, где первый слой представляет собой нижний слой, нанесенный в виде покрытия на подложку-носитель, а второй слой представляет собой верхний слой, нанесенный в виде покрытия только на зону первого слоя.
6. Композит катализатора окисления по п. 5, где первый слой нанесен в виде покрытия на всю длину подложки, и где второй слой нанесен в виде покрытия только на первый слой при выходном конце подложки.
7. Композит катализатора окисления по п. 5, где первый слой нанесен в виде покрытия на всю длину подложки, и где второй слой нанесен в виде покрытия только на первый слой при входном конце подложки.
8. Композит катализатора окисления по п. 1, где первый слой представляет собой нижний слой, нанесенный в виде покрытия на подложку-носитель, и первый слой нанесен в виде покрытия только на зону подложки-носителя.
9. Композит катализатора окисления по п. 1, где первый компонент накопления кислорода содержит оксид церия в количестве в интервале от около 0,1 до около 100 мас.%, на основе общей массы компонента накопления кислорода до импрегнирования.
10. Композит катализатора окисления по п. 1, где компонент оксида тугоплавкого металла выбран из группы, состоящей из оксида алюминия, диоксида кремния, оксида циркония, оксида титана, оксида церия, марганца и их комбинаций.
11. Композит катализатора окисления по п. 1, где компонент оксида тугоплавкого металла содержит оксид алюминия.
3
3
12. Композит катализатора окисления по п. 1, где компонент палладия, импрегнированный в первый компонент накопления кислорода, присутствует в количестве в интервале от около 1 г/фут до 200 г/фут.
13. Композит катализатора окисления по п. 1, где один или более из первого компонента накопления кислорода и компонента оксида тугоплавкого металла импрегнирован марганцем в количестве в интервале от около 0,1 до 25 мас.%, на основе общей массы компонента, импрегнированного марганцем.
14. Композит катализатора окисления по п. 1, где второй компонент содержит магний (Mg), и где магний присутствует в количестве в интервале от около 0,1 до около 5 мас.%, на основе общей массы импрегнированного первого компонента накопления кислорода.
15. Композит катализатора окисления по п. 14, где палладий и магний импрегнированны в первый компонент накопления кислорода при мольном соотношении Pd и Mg в интервале от около 1:0 до около 1:2.
3
3
16. Композит катализатора окисления по п. 1, где второй компонент содержит родий, и где родий присутствует в количестве в интервале от около 1 г/фут до около 200 г/фут.
17. Композит катализатора окисления по п. 16, где палладий и родий импрегнированны в первый компонент накопления кислорода при мольном соотношении Pd и Rh в интервале от около 0:10 до около 10:0.
3
3
18. Композит катализатора окисления по п. 1, где второй компонент содержит платину, и платина присутствует в количестве в интервале от около 1 г/фут до около 200 г/фут.
19. Композит катализатора окисления по п. 18, где палладий и платина импрегнированны в первый компонент накопления кислорода при мольном соотношении Pd и Pt в интервале от около 0:10 до около 10:0.
20. Композит катализатора окисления по п. 1, где первый компонент накопления кислорода дополнительно импрегнирован металлом, выбранным из группы, состоящей из празеодима (Pr), железа (Fe), иттрия (Y), лития (Li), индия (In), олова (Sn), ниобия (Nb), галлия (Ga), циркония (Zr), иридия (Ir), серебра (Ag), неодима (Nd), вольфрама (W), меди (Cu), цинка (Zn), молибдена (Mo), кобальта (Co), и их комбинаций.
21. Композит катализатора окисления по п. 1, где второй компонент содержит платину, и первый компонент накопления кислорода дополнительно импрегнирован компонентом марганца в количестве от около 0,1 до около 10 мас.%, на основе общей массы импрегнированного первого компонента накопления кислорода.
3
22. Композит катализатора окисления по п. 1, где компонент оксида тугоплавкого металла дополнительно содержит оксид бария в количестве в интервале от около 3 до около 100 г/фут.
23. Композит катализатора окисления по п. 1, где компонент оксида тугоплавкого металла содержит гидротермически стабильный цеолит, выбранный из группы, состоящей из ZSM-5, бета, морденита, Y-цеолита, цеолита с каркасной структурой типа CHA, феррьерита, и их комбинаций.
3
3
24. Композит катализатора окисления по п. 1, где палладий и платина, импрегнированные в компонент оксида тугоплавкого металла, присутствуют в количестве в интервале от около 1 г/фут до 200 г/фут.
25. Композит катализатора окисления по п. 1, где подложка-носитель выбрана из проточного монолита, монолита с проточными стенками, пены или ячейки.
26. Каталитическое изделие для сокращения выбросов выхлопного газа из двигателя, содержащее:
подложку-носитель, имеющую множество каналов, предназначенных для течения газа, где каталитическая композиция расположена для контакта с выхлопным газом, проходящим через каждый канал,
где композиция катализатора содержит пористый компонент накопления кислорода, импрегнированный компонентом палладия (Pd) и вторым компонентом, содержащим по меньшей мере один из магния (Mg), родия (Rh), и платины (Pt).
27. Каталитическое изделие по п. 26, где компонент накопления кислорода представляет собой оксид редкоземельного металла, необязательно стабилизированный оксидом тугоплавкого металла.
28. Каталитическое изделие по п. 26, где компонент накопления кислорода содержит оксид церия.
29. Каталитическое изделие по п. 28, где оксид церия присутствует в количестве в интервале от около 0,1 до около 100 мас.%, на основе общей массы компонента накопления кислорода до импрегнирования.
30. Каталитическое изделие по п. 26, где второй компонент содержит компонент Mg, и где Pd и Mg присутствуют в молярном соотношении от около 1:0 до около 1:2.
31. Каталитическое изделие по п. 30, где компонент Mg присутствует в количестве не более чем около 0,5 мас.%, на основе общей массы импрегнированного компонента накопления кислорода.
32. Каталитическое изделие по п. 31, где компонент Mg присутствует в количестве от около 0,1 до около 0,5 мас.%, на основе общей массы импрегнированного компонента накопления кислорода.
33. Каталитическое изделие по п. 30, где компонент накопления кислорода дополнительно импрегнирован компонентом родия (Rh).
34. Каталитическое изделие по п. 26, дополнительно содержащее второй пористый компонент накопления кислорода, импрегнированный компонентом родия (Rh).
35. Каталитическое изделие по п. 26, где композиция катализатора содержит первый слой и второй слой, где первый слой содержит пористый компонент накопления кислорода, импрегнированный компонентом палладия (Pd) и вторым компонентом, где второй компонент содержит компонент магния (Mg), и где второй слой содержит второй пористый компонент накопления кислорода, импрегнированный компонентом родия (Rh).
36. Каталитическое изделие по п. 26, где компонент Pd присутствует в количестве около 1-10 мас.%, на основе общей массы импрегнированного компонента накопления кислорода.
37. Каталитическое изделие по п. 26, дополнительно содержащая металл, импрегнированный в компонент накопления кислорода, причем металл выбран из группы, состоящей из празеодима (Pr), железа (Fe), иттрия (Y), лития (Li), индия (In), олова (Sn), ниобия (Nb), галлия (Ga), циркония (Zr), иридия (Ir), серебра (Ag), неодима (Nd), вольфрама (W), меди (Cu), цинка (Zn), молибдена (Mo), кобальта (Co), и их комбинаций.
38. Система для обработки выбросов для обработки потока выхлопного газа, причем система для обработки выбросов содержит:
дизельный двигатель, производящий поток выхлопного газа; и
композит катализатора окисления по п. 1, расположенный в сообщении по текучей среде с потоком выхлопного газа и предназначенный для окисления монооксида углерода и газообразных углеводородов в выхлопном потоке с образованием обработанного потока выхлопного газа.
39. Система по п. 38, дополнительно содержащая  каталитический сажевый фильтр и катализатор SCR, расположенный ниже по ходу потока от композита катализатора.
40. Система по п. 39, где катализатор SCR присутствует в виде слоя "washcoat" на каталитическом сажевом фильтре.
41. Система по п. 39, где катализатор SCR представляет собой проточный монолит, расположенный ниже по ходу потока от композита катализатора, и где каталитический сажевый фильтр расположен ниже по ходу потока от катализатора SCR.
42. Система по п. 40, где катализатор SCR содержит молекулярное сито, имеющее двойной блок с 6-ти-членными кольцами (d6r).
43. Система по п. 42, где катализатор SCR выбран из цеолита с типом каркасной структуры CHA, AEI или AFX.
44. Система по п. 43, где катализатор SCR промотирован металлом, выбранным из Cu, Fe, Co, Ni, La, Ce, Mn, V, Ag, или их комбинаций.
45. Способ обработки выхлопного потока из дизельного двигателя, включающий пропускание выхлопного потока через композит катализатора окисления по п. 1, так что NO окисляют в катализаторе.
46. Способ по п. 45, дополнительно включающий пропускание выхлопного потока через катализатор SCR, расположенный ниже по ходу потока от композита катализатора окисления по п. 1.
47. Способ по п. 45, где катализатор SCR расположен на монолите фильтра с проточными стенками.